(57)【要約】  防錆性及び水濡れ性がバランス良く向上したリチウムイオン電池の集電体用銅箔を提供する。リチウムイオン電池集電体用銅箔は、銅箔表面の少なくとも一部にアゾール化合物、及び、分子中に水酸基と線状エーテル結合とを有する水溶性有機化合物を含む水溶性有機化合物の混合層が形成されている。【特許請求の範囲】
【請求項１】
銅箔表面の少なくとも一部にアゾール化合物及び分子中に水酸基と線状エーテル結合とを有する水溶性有機化合物の混合層が形成されたリチウムイオン電池集電体用銅箔。
【請求項２】
ＸＰＳによる深さ方向分析でＯ及びＮを検出し、かつＣ検出量がバックグラウンドレベルよりも大きい深さ範囲の平均値Ｄ0が１．０〜５．０ｎｍである請求項１に記載のリチウムイオン電池集電体用銅箔。
【請求項３】
前記水溶性有機化合物が下記一般式（１）で表される基を含む請求項１又は２に記載のリチウムイオン電池集電体用銅箔。
【化１】
2011055680.tif 000026
（式（１）中、Ｘは活性水素を有する化合物における活性水素を除いた残基を表す。）
【請求項４】
前記Ｘが、下記一般式（２）、（３）又は（４）で表される基である請求項３に記載のリチウムイオン電池集電体用銅箔。
【化２】
2011055680.tif 000027
【化３】
2011055680.tif 000028
【化４】
2011055680.tif 000029
（式（３）中、Ｒ１及びＲ２は、それぞれヒドロキシアルキル基、エーテル基、芳香族置換アルキル基、不飽和炭化水素基及びアルキル基からなる群から選択された一種である。式（４）中、Ｒ３、Ｒ４及びＲ５は、それぞれ水素、ヒドロキシアルキル基、エーテル基、芳香族置換アルキル基、不飽和炭化水素基及びアルキル基からなる群から選択された一種である。）
【請求項５】
前記式（１）で表される基が、下記反応式（５）によりエポキシ基が活性水素を有する化合物Ｘ−Ｈと付加反応することで得られるものである請求項３又は４に記載のリチウムイオン電池集電体用銅箔。
【化５】
2011055680.tif 000030
【請求項６】
前記反応式（５）におけるエポキシ基を有する化合物が、グリシドキシ基を有する水溶性エポキシ樹脂、又は、グリシドキシ基を有するシランカップリング剤である請求項５に記載のリチウムイオン電池集電体用銅箔。
【請求項７】
前記水溶性有機化合物が分子内にイミダゾール基を含む請求項１〜６のいずれかに記載のリチウムイオン電池集電体用銅箔。
【請求項８】
前記銅箔表面と前記混合層との間に、アゾール化合物又はクロメート層で構成された中間層が形成された請求項１〜７のいずれかに記載のリチウムイオン電池集電体用銅箔。
【請求項９】
前記アゾール化合物がベンゾトリアゾール系化合物である請求項１〜８のいずれかに記載のリチウムイオン電池集電体用銅箔。
【請求項１０】
前記ベンゾトリアゾール系化合物が１，２，３−ベンゾトリアゾールである請求項９に記載のリチウムイオン電池集電体用銅箔。
【請求項１１】
リチウムイオン二次電池負極集電体用である請求項１〜１０のいずれかに記載のリチウムイオン電池集電体用銅箔。
【請求項１２】
請求項１〜１１のいずれかに記載の銅箔を集電体として用いたリチウムイオン電池。
【請求項１３】
銅箔表面の少なくとも一部に対し、アゾール化合物と、分子中に水酸基と線状エーテル結合とを有する水溶性有機化合物との混合液で表面処理を実施して、前記アゾール化合物及び前記水溶性有機化合物の混合層を形成する工程を含むリチウムイオン電池集電体用銅箔の製造方法。
【請求項１４】
前記混合液は、アゾール化合物を０．０１〜０．２５ｇ／Ｌ、及び、分子中に水酸基と線状エーテル結合とを有する水溶性有機化合物を０．５〜２０ｇ／Ｌで含む請求項１３に記載のリチウムイオン電池集電体用銅箔の製造方法。
【発明の詳細な説明】
【技術分野】
【０００１】
本発明はリチウムイオン電池集電体用銅箔に関し、とりわけ水系バインダーを使ったリチウムイオン二次電池負極集電体用銅箔に関する。
【背景技術】
【０００２】
リチウムイオン電池はエネルギー密度が高く、比較的高い電圧を得ることができるという特徴を有し、ノートパソコン、ビデオカメラ、デジタルカメラ、携帯電話等の小型電子機器用に多用されている。将来、電気自動車や一般家庭の分散配置型電源といった大型機器の電源としての利用も有望視されている。【０００３】
リチウムイオン電池の電極体は一般に、図１に示すように、正極１１、セパレータ１２及び負極１３が幾十にも巻回又は積層されたスタック構造を有している。典型的には、正極は、アルミニウム箔でできた正極集電体とその表面に設けられたＬｉＣｏＯ2、ＬｉＮｉＯ2及びＬｉＭｎ2Ｏ4といったリチウム複合酸化物を材料とする正極活物質から構成され、負極は銅箔でできた負極集電体とその表面に設けられたカーボン等を材料とする負極活物質から構成される。正極同士及び負極同士は各タブ（１４、１５）でそれぞれ溶接される。また、正極及び負極はアルミニウムやニッケル製のタブ端子と接続されるが、これも溶接により行われる。溶接は超音波溶接により行われるのが通常である。【０００４】
負極活物質には、従来、カーボンが多く使われており、これにバインダーであるポリフッ化ビニリデン（ＰＶＤＦ）と溶剤であるＮ−メチル−２−ピロリドン（ＮＭＰ）を混合して銅箔表面に塗布する方法が広く用いられている。一方、電池容量の増加が求められ、これに対応して負極活物質もカーボン以外のＳｉやＳｎ等の合金系が種々検討されており、さらにバインダーとして、スチレンブタジエンゴム（ＳＢＲ）やアクリル系の樹脂が使用されている。これらの樹脂は、水に分散させ、さらに増粘剤を加えてスラリーを作製して銅箔表面に塗布されており、溶剤系のＰＶＤＦに対して水系バインダーと呼ばれている。【０００５】
溶剤系バインダー及び水系バインダーは、一般に銅箔表面への塗工性が異なるが、これは、塗工性が銅箔表面と溶剤、あるいは水との濡れやすさに依存するためであり、水系バインダーの塗工性を改善するには、銅箔表面の水濡れ性を改善する必要がある。濡れやすさは、対象とする材料表面上に一定量の液滴を保持した場合の接触角を測定して評価する方法が広く用いられており、接触角が小さいほど濡れ性が良好となる。【０００６】
水濡れ性を向上させる方法としては、圧延銅箔の場合には、圧延油の除去を目的としてよく洗浄する、圧延油を揮発させる、あるいは表面への残留油分を少なくする方法が知られている。例えば、特許第２９７０７２４号では、不活性ガスまたは真空化で１８０℃以上で銅箔を加熱して銅箔表面上の圧延油を蒸発させる方法が記載されている。また、特許第２９７０７２７号では、最終圧延ロールの表面粗度（Ｒａ）を１．０μｍ未満として材料の表面粗さを小さくし、凹部に侵入する圧延油を少なくする方法が記載されている。その他、銅箔表面を加熱して酸化皮膜層を形成する方法（例えば、特許第２９２８０６５号）、銅箔上にアゾール系誘導体含有の第一膜を形成後、さらにソルビタン系誘導体含有の第二膜を形成する方法（特許第２９４３８９８号）が記載されている。【０００７】
また、銅箔表面の錆による劣化を防止することも重要であり、そのような防錆性を向上させる方法としては、銅箔表面をクロメート処理やシランカップリング処理する方法が知られている。シランカップリング処理は、密着性の向上効果も得られる。例えば、特開２００８−１８４６５７号公報には、銅箔の少なくとも一方の面に、ニッケル、コバルト、タングステン、モリブデンのうち少なくとも一つ以上から選択された金属又はこれら金属とメタロイド金属であるリン又は、ほう素との間で形成されたバリア層を形成し、次いで形成したバリア層上に三価クロムをクロム源とするクロメート処理を施し、得られた三価クロメート皮膜上にシランカップリング処理を施すことで、密着性及び防錆性が向上したことが記載されている。
【先行技術文献】
【特許文献】
【０００８】
【特許文献１】特許第２９７０７２４号公報
【特許文献２】特許第２９７０７２７号公報
【特許文献３】特許第２９２８０６５号公報
【特許文献４】特許第２９４３８９８号公報
【特許文献５】特開２００８−１８４６５７号公報
【発明の概要】
【発明が解決しようとする課題】
【０００９】
このように、リチウムイオン電池の集電体として使用される銅箔の水濡れ性及び防錆性向上のための技術開発が行われてきているが、これらの特性をバランス良く向上させた銅箔については、いまだ満足できるものがないのが実情である。そこで、本発明は水濡れ性及び防錆性の特性をバランス良く向上したリチウムイオン電池の集電体用銅箔を提供することを第一の課題とする。本発明はそのような銅箔を製造する方法を提供することを第二の課題とする。更に、本発明は本発明に係る銅箔を集電体として用いたリチウムイオン電池を提供することを第三の課題とする。
【課題を解決するための手段】
【００１０】
本発明者は上記課題を解決するために研究を重ねたところ、分子中に水酸基と線状エーテル結合とを有する水溶性有機化合物を塗布することで水濡れ性が改善することを確認した。しかしながら、防錆性に関して、銅に広く用いられているアゾール系化合物による表面処理と比較すると、劣っていることが確認された。そこで、更に研究を重ねたところ、分子中に水酸基と線状エーテル結合とを有する水溶性有機化合物とアゾール系表面処理剤との混合液で表面処理することにより、課題解決の糸口を見出した。詳細に検討したところ、銅箔表面を分子中に水酸基と線状エーテル結合とを有する水溶性有機化合物とアゾール系表面処理剤との混合液で表面処理することで、それぞれの表面処理剤の濃度を単独で使用する場合よりも低い濃度で十分な防錆性の効果が得られ、また、アゾール系表面処理剤を混合することによる水濡れ性の低下が僅かであることが判明した。この効果は、分子中に水酸基と線状エーテル結合とを有する水溶性有機化合物による表面処理とアゾール系表面処理剤による表面処理とをそれぞれ単独で重ねて行った（表面処理剤の重ね塗り）場合には得られないものである。すなわち、分子中に水酸基と線状エーテル結合とを有する水溶性有機化合物とアゾール系表面処理剤との混合液で表面処理することにより、従来得られなかった水濡れ性及び防錆性のバランスに優れた銅箔を提供できることを見出した。【００１１】
以上の知見を基礎として完成した本発明は一側面において、銅箔表面の少なくとも一部にアゾール化合物及び分子中に水酸基と線状エーテル結合とを有する水溶性有機化合物の混合層が形成されたリチウムイオン電池集電体用銅箔である。【００１２】
本発明に係る銅箔は一実施形態において、ＸＰＳによる深さ方向分析でＯ及びＮを検出し、かつＣ検出量がバックグラウンドレベルよりも大きい深さ範囲の平均値Ｄ0が１．０〜５．０ｎｍである。【００１３】
本発明に係る銅箔は別の一実施形態において、前記水溶性有機化合物が下記一般式（１）で表される基を含む。
【化１】
2011055680.tif 000002
（式（１）中、Ｘは活性水素を有する化合物における活性水素を除いた残基を表す。）【００１４】
本発明に係る銅箔は更に別の一実施形態において、前記Ｘが、水酸基、フェノキシ基、ハロゲン、有機酸エステル（ＲＣＯＯ）、アミノ基、アルコキシ基（ＲＯ）、アルキルメルカプト基（ＲＳ）等が挙げられるが、好ましくは、下記一般式（２）、（３）又は（４）で表される基である。
【化２】
2011055680.tif 000003
【化３】
2011055680.tif 000004
【化４】
2011055680.tif 000005
（式（３）中、Ｒ１及びＲ２は、それぞれヒドロキシアルキル基、エーテル基、芳香族置換アルキル基、不飽和炭化水素基及びアルキル基からなる群から選択された一種である。式（４）中、Ｒ３、Ｒ４及びＲ５は、それぞれ水素、ヒドロキシアルキル基、エーテル基、芳香族置換アルキル基、不飽和炭化水素基及びアルキル基からなる群から選択された一種である。）【００１５】
本発明に係る銅箔は更に別の一実施形態において、前記式（１）で表される基が、下記反応式（５）によりエポキシ基が活性水素を有する化合物Ｘ−Ｈと付加反応することで得られるものである。
【化５】
2011055680.tif 000006
【００１６】
本発明に係る銅箔は更に別の一実施形態において、前記反応式（５）におけるエポキシ基を有する化合物が、グリシドキシ基を有する水溶性エポキシ樹脂、又は、グリシドキシ基を有するシランカップリング剤である。【００１７】
本発明に係る銅箔は更に別の一実施形態において、前記水溶性有機化合物が分子内にイミダゾール基を含む。【００１８】
本発明に係る銅箔は更に別の一実施形態において、前記銅箔表面と前記混合層との間に、アゾール化合物又はクロメート層で構成された中間層が形成されている。【００１９】
本発明に係る銅箔は更に別の一実施形態において、前記アゾール化合物がベンゾトリアゾール系化合物である。【００２０】
本発明に係る銅箔は更に別の一実施形態において、前記ベンゾトリアゾール系化合物が１，２，３−ベンゾトリアゾールである。【００２１】
本発明に係る銅箔は更に別の一実施形態において、リチウムイオン二次電池負極集電体用である。【００２２】
本発明は別の一側面において、本発明に係る銅箔を集電体として用いたリチウムイオン電池である。【００２３】
本発明は更に別の一側面において、銅箔表面の少なくとも一部に対し、アゾール化合物と、分子中に水酸基と線状エーテル結合とを有する水溶性有機化合物との混合液で表面処理を実施して、前記アゾール化合物及び前記水溶性有機化合物の混合層を形成する工程を含むリチウムイオン電池集電体用銅箔の製造方法である。【００２４】
本発明に係るリチウムイオン電池集電体用銅箔の製造方法は別の一実施形態において、前記混合液が、アゾール化合物を０．０１〜０．２５ｇ／Ｌ、及び、分子中に水酸基と線状エーテル結合とを有する水溶性有機化合物を０．５〜２０ｇ／Ｌで含む。
【発明の効果】
【００２５】
本発明に係る銅箔によれば、防錆性及び水濡れ性がバランス良く向上する。そのため、リチウムイオン電池の集電体として好適に使用することができる。
【図面の簡単な説明】
【００２６】
【図１】図１は、リチウムイオン電池のスタック構造の模式図を示す。
【図２】図２は、アゾール系化合物とエポキシ基を加水分解させたシランカップリングの混合有機被膜の厚みを測定する際に得られるＸＰＳ装置によるＮ、Ｓｉ及びＣのデプスプロファイルの例を示す。
【図３】図３は、アゾール系化合物及び水酸基と線状エーテル結合とを有する水溶性有機化合物にイミダゾール基を付加した化合物の混合有機被膜の厚みを測定する際に得られるＸＰＳ装置によるＮ、Ｏ及びＣのデプスプロファイルの例を示す。
【発明を実施するための形態】
【００２７】
１．銅箔基材
本発明において、銅箔は電解銅箔及び圧延銅箔のいずれでもよい。また、「銅箔」には銅合金箔も含まれるものとする。銅箔の材料としては、特に制限はなく、用途や要求特性に応じて適宜選択すればよい。例えば、限定的ではないが、圧延銅箔の場合、高純度の銅（無酸素銅やタフピッチ銅等）の他、Ｓｎ入り銅、Ａｇ入り銅、Ｎｉ、Ｓｉ等を添加したＣｕ−Ｎｉ−Ｓｉ系銅合金、Ｃｒ、Ｚｒ等を添加したＣｕ−Ｃｒ−Ｚｒ系銅合金のような銅合金が挙げられる。
【００２８】
銅箔の厚みは特に制限はなく、要求特性に応じて適宜選択すればよい。一般的には１〜１００μｍであるが、リチウム二次電池負極の集電体として使用する場合、銅箔を薄肉化した方がより高容量の電池を得ることができる。そのような観点から、典型的には２〜５０μｍ、より典型的には５〜２０μｍ程度である。
【００２９】
２．表面処理
表面処理は、アゾール系化合物と分子中に水酸基と線状エーテル結合とを有する水溶性有機化合物との混合液を用いて行う。表面処理は、銅箔の上下面のうち負極活物質との密着性が要求される少なくとも一面に混合液を浸漬、塗布及び噴霧などによって接触させ、その後、乾燥することでアゾール系化合物及び水溶性エポキシ樹脂を銅箔表面の銅と反応させ、銅箔表面に固定することで行う。
【００３０】
本発明では、アゾール系化合物の防錆性を利用し、それと分子中に水酸基と線状エーテル結合とを有する水溶性有機化合物との混合層によって負極活物質への防錆性及び水濡れ性をバランス良く向上させている。このような点から、アゾール系化合物としては、特に良好な防錆性を有することが一般的に知られているベンゾトリアゾール系化合物が好ましい。また、ベンゾトリアゾール系化合物としては、限定されず、上述の本発明の目的からはどのようなものであってもよい。ベンゾトリアゾール系化合物としては、例えば、１，２，３−ベンゾトリアゾール、１−メチルベンゾトリアゾール、カルボキシベンゾトリアゾール、１−［Ｎ，Ｎ−ビス（２−エチルヘキシル）アミノメチル］ベンゾトリアゾール、トリルトリアゾール、ナフトトリアゾール、５−ニトロベンゾトリアゾール、及び、フェナジノトリアゾール等のベンゾトリアゾール系化合物が挙げられる。
【００３１】
分子中に水酸基と線状エーテル結合とを有する水溶性有機化合物は、下記一般式（１）で表される基を含んでいる。
【化６】
2011055680.tif 000007
式（１）中、Ｘは活性水素を有する化合物における活性水素を除いた残基を表す。このようなＸの具体例としては、水酸基、水酸基を含む飽和又は不飽和炭化水素基、フェノール基、カルボキシル基、カルボキシル基を含む有機酸、第二級アミノ基、及び、イミダゾール基等が挙げられる。
【００３２】
上記列挙したＸのうち、代表的なものを下記一般式（２）、（３）及び（４）に示す。
【化７】
2011055680.tif 000008
【化８】
2011055680.tif 000009
【化９】
2011055680.tif 000010
式（３）中、Ｒ１及びＲ２は、それぞれヒドロキシアルキル基、エーテル基、芳香族置換アルキル基、不飽和炭化水素基及びアルキル基からなる群から選択された一種である。式（４）中、Ｒ３、Ｒ４及びＲ５は、それぞれ水素、ヒドロキシアルキル基、エーテル基、芳香族置換アルキル基、不飽和炭化水素基及びアルキル基からなる群から選択された一種である。
【００３３】
また、式（１）で表される基は、下記反応式（５）によりエポキシ基が活性水素を有する化合物Ｘ−Ｈと付加反応することで得られるものであってもよい。
【化１０】
2011055680.tif 000011
【００３４】
上記水溶性有機化合物は、さらにはエチレングリコールモノフェニルエーテル、ジエチレングリコールモノフェニルエーテル、ジエチレングリコールモノベンジルエーテル、プロピレングリコールモノフェニルエーテルなどのグリコールエーテル類、及び、下記一般式（Ａ）〜（Ｇ）で示されるエポキシ基をもつ化合物が、加水分解することで水酸基が付与される、又は、アミン化合物と付加反応することにより得られる、又は、イミダゾール化合物と付加反応することにより得られる化合物である。
【００３５】
【化１１】
2011055680.tif 000012
（式中、Ｒ６は水酸基又は炭素数１〜５のアルキル基を示し、Ｒ７は酸素を含んでいても良い炭素数１〜１０のアルキレン基を示し、Ｒ８は炭素数１〜５のアルキル基を示し、Ｌは２又は３を示す。）
【００３６】
【化１２】
2011055680.tif 000013
（式中、ｎは１〜４の整数を示す。）
【００３７】
【化１３】
2011055680.tif 000014
【００３８】
【化１４】
2011055680.tif 000015
【００３９】
【化１５】
2011055680.tif 000016
【００４０】
【化１６】
2011055680.tif 000017
（式中、ｎは１〜３０の整数を示す。）
【００４１】
【化１７】
2011055680.tif 000018
（式中、ｎは１〜５の整数を示す。）
【００４２】
水濡れ性の改善に着目した場合、分子中に水酸基と線状エーテル結合とを有する水溶性有機化合物で表面処理をすることに効果があることは考えられるが、防錆性と超音波溶接性への影響は不明である。また、銅箔の防錆処理にはアゾール系化合物が広く用いられているが、アゾール系化合物で表面処理をすると水濡れ性が低下する場合が多く、水濡れ性と防錆性を両立させることは困難である。水濡れ性と防錆性を両立させる方法として、一方の表面処理後に他方の表面処理をする、すなわち上塗り、あるいは重ね塗りが考えられるが、アゾール系化合物の表面処理後に分子中に水酸基と線状エーテル結合とを有する水溶性有機化合物による表面処理をした場合は防錆性が低下し、また、分子中に水酸基と線状エーテル結合とを有する水溶性有機化合物による表面処理後にアゾール系化合物の表面処理をした場合は、水濡れ性が低下してしまい、水濡れ性と防錆性とを両立させることはできない。そこで、本発明では、アゾール系化合物と分子中に水酸基と線状エーテル結合とを有する水溶性有機化合物との混合液で一度に表面処理することで、分子中に水酸基と線状エーテル結合とを有する水溶性有機化合物で得られる水濡れ性とアゾール系化合物による表面処理で得られる防錆性とを両立させることとした。
【００４３】
さらに、アゾール系化合物と分子中に水酸基と線状エーテル結合とを有する水溶性有機化合物との混合液で表面処理を行う場合には、それぞれ単独で使用する場合よりも低濃度で十分な効果が得られる。すなわち、該表面処理により形成された銅箔表面の混合層の平均厚みが薄くても十分な防錆性及び水濡れ性が得られることを見出した。また、混合層の平均厚みを薄くすれば、超音波溶接性が良好となるため、優れた防錆性、水濡れ性及び超音波溶接性をバランス良く備えることができる。
【００４４】
アゾール系化合物と分子中に水酸基と線状エーテル結合とを有する水溶性有機化合物とで形成された混合層と銅箔との間には、さらにアゾール系化合物で構成された中間層を形成してもよい。この場合、最表面にはアゾール系化合物と分子中に水酸基と線状エーテル結合とを有する水溶性有機化合物とで形成された混合層が存在するため、上述のように優れた防錆性、水濡れ性及び超音波溶接性をバランス良く備えることができる上、さらに混合層と銅箔との間にアゾール系化合物で構成された中間層が形成されているため、防錆性をより向上させることができる。また、中間層として、クロメート処理層を形成してもよい。クロメート処理層もまた、防錆性を有しているため、クロメート処理層で形成した中間層を設けることによって、防錆性をより向上させることができる。さらに、分子中に水酸基と線状エーテル結合とを有する水溶性有機化合物とアゾール系化合物とで形成された混合層と銅箔との間に中間層を設ける代わりに、例えば銅箔表面を分子中に水酸基と線状エーテル結合とを有する水溶性有機化合物で処理しておいて、その上に混合層を設けてもよい。これにより、水濡れ性がさらに向上する。
【００４５】
アゾール系化合物と分子中に水酸基と線状エーテル結合とを有する水溶性有機化合物との混合液により形成された混合層について、その構造を正確に解明することは困難であるが、化学構造解析として、銅箔表面をフーリエ変換型赤外分光装置（ＦＴ−ＩＲ装置）にて分析することでＯＨ基、Ｓｉ−ＯＨ基、Ｓｉ−Ｏ−Ｓｉ基を検出し、飛行時間型二次イオン質量分析装置（ＴＯＦ−ＳＩＭＳ装置）でアゾール系化合物を検出することができる。
以上の検出結果により分子中に水酸基と線状エーテル結合とを有する水溶性有機化合物及びアゾール系化合物の存在を確認した上で、さらにＸ線光電子分光分析装置（ＸＰＳ装置）とアルゴンスパッタとを組み合わせて、深さ方向の元素分析を行い、各元素の分布の様子によって、混合層が形成されているのか、又は、分子中に水酸基と線状エーテル結合とを有する水溶性有機化合物及びアゾール系化合物による単独の層が形成されているのかを判定する。また、当該深さ方向の元素分析により、混合層の厚みを決定する。ＸＰＳ装置にて、アゾール系化合物と水溶性エポキシ樹脂の加水分解物、二級アミン付加物、又は、イミダゾール化合物付加物の混合層の場合はＮ及びＯを検出し、且つ、Ｃ検出量がバックグラウンドレベルよりも大きい深さ範囲を混合層の厚みとしてこれを複数箇所測定し、その平均値Ｄ0を混合層の平均厚みとする。また、アゾール系化合物とエポキシ基を付与したシランカップリング剤の加水分解物の混合層ではＳｉ及びＮを検出し、且つ、Ｃ検出量がバックグラウンドレベルよりも大きい深さ範囲を混合層の厚みとしてこれを複数箇所測定し、その平均値Ｄ0を混合層の平均厚みとすることもできる。例として、アゾール系化合物とエポキシ基を加水分解されたシランカップリング剤の混合有機皮膜につき、ＸＰＳ装置にて分析した結果を図２に示す。なお、密着性、防錆性及び超音波溶接性の共存を図る観点から、混合層の平均厚みＤ0は１．０〜５．０ｎｍが好ましく、１．５〜４．０ｎｍがより好ましい。また、混合層と銅箔との間にさらに中間層が形成されている場合であっても、混合層及び中間層の合計の平均厚みについて、Ｄ0は同様に、１．０〜５．０ｎｍが好ましく、１．５〜４．０ｎｍがより好ましい。また、混合層と中間層とが形成されている場合、それらの厚みの割合として、混合層の方が大きいことが好ましい。図３に、アゾール系化合物及び水酸基と線状エーテル結合とを有する水溶性有機化合物にイミダゾール基を付加した化合物の有機被膜の厚みを測定する際に得られるＸＰＳ装置によるＮ、Ｏ及びＣのデプスプロファイルの例を示す。
【００４６】
アゾール系化合物及び分子中に水酸基と線状エーテル結合とを有する水溶性有機化合物は、エタノールや水等の溶媒に溶かして使用することができる。一般に、アゾール系化合物及び分子中に水酸基と線状エーテル結合とを有する水溶性有機化合物の濃度を高くすると、形成される有機皮膜が厚くなり、濃度を低くすると薄くなる。両者を混合した溶液で処理することで、アゾール系化合物及び分子中に水酸基と線状エーテル結合とを有する水溶性有機化合物の混合層が形成される。
【００４７】
表面処理で使用するアゾール系化合物及び分子中に水酸基と線状エーテル結合とを有する水溶性有機化合物の混合液において、アゾール系化合物の濃度は、０．０１〜０．２５ｇ／Ｌ、好ましくは０．０２〜０．２ｇ／Ｌであり、分子中に水酸基と線状エーテル結合とを有する水溶性有機化合物の濃度は、０．５〜２０ｇ／Ｌ、好ましくは１〜１０ｇ／Ｌである。これらの濃度範囲の混合液にて表面処理をすることで、防錆性、水濡れ性及び超音波溶接性のバランスが良好な混合層を形成することができる。
【００４８】
本発明に係る銅箔を材料とする集電体とその上に形成された活物質層によって構成された負極を用いて、慣用手段によりリチウムイオン電池を作製することができる。リチウムイオン電池には、電解質中のリチウムイオンが電気伝導を担うリチウムイオン一次電池用及びリチウムイオン二次電池が含まれる。負極活物質としては、限定的ではないが、炭素、珪素、スズ、ゲルマニウム、鉛、アンチモン、アルミニウム、インジウム、リチウム、酸化スズ、チタン酸リチウム、窒化リチウム、インジウムを固溶した酸化錫、インジウム−錫合金、リチウム−アルミニウム合金、リチウム−インジウム合金等が挙げられる。
【実施例】
【００４９】
以下、本発明の実施例を示すが、これらは本発明をより良く理解するために提供するものであり、本発明が限定されることを意図するものではない。
（実施例１）
アゾール系化合物及び水溶性エポキシ樹脂の混合液による表面処理が特性に与える影響を検討するため、以下の条件で実施例及び比較例を作成した。各種条件及び試験結果を後述の表１に示す。
［圧延銅箔の製造］
厚さ２００ｍｍ、幅６００ｍｍのタフピッチ銅のインゴットを製造し、熱間圧延により１０ｍｍまで圧延した。
次に、焼鈍と冷間圧延を繰り返し、最後に冷間圧延で、ワークロール径６０ｍｍ、ワークロール表面粗さＲａを０．０３μｍとし、最終パスの圧延速度４００ｍ／分、加工度２０％として厚さ１０μｍに仕上げた。圧延油の粘度は９．０ｃＳｔ（２５℃）であった。得られた圧延銅箔はＲａが０．１１μｍであった。【００５０】
［電解銅箔の製造］
特許第４１１５２４０号の実施例に記載された電解液を用いて電解して、１０μｍの電解銅箔を製造した。得られた電解銅箔はＲａが０．１２μｍであった。【００５１】
［表面処理］
上記の通り製造した板厚１０μｍの圧延銅箔及び電解銅箔につき、表１に記載の濃度のアゾール系化合物及び分子中に水酸基と線状エーテル結合とを有する水溶性有機化合物各単独の水溶液、及び、両者を混合した水溶液を準備し、これに３秒間浸漬した後、ドライヤーにて乾燥した。アゾール系化合物は、１，２，３−ベンゾトリアゾール（以下、ＢＴＡ）を、また、分子中に水酸基と線状エーテル結合とを有する水溶性有機化合物は、下記反応式（６）に示すとおり、ナガセケムテックス社製の「デナコールＥＸ−５２１」のエポキシ基を開環させて水酸基を付加したものを用いた。
【化１８】
2011055680.tif 000019
（式中、ｎ≒３である。）【００５２】
［防錆性］
（１）銅箔を３０ｍｍ×６０ｍｍの大きさに切り出した。
（２）試料（１）を硫化水素暴露試験機（Ｈ２Ｓ：３ｐｐｍ、４０℃、５０ＲＨ％）に入れ、２０分間保持した。
（３）試料を（２）の試験機から取り出し、銅箔表面の色調を確認した。
（４）試験後の銅箔表面の色調が試験前と同じものを「○」、試験前と比較して、薄い赤褐色に変色したものを「△」、表面全体が紫あるいは青色に変色したものを「×」とした。【００５３】
［水濡れ性］
協和界面科学株式会社製接触角計ＣＡ−Ｄ型を用い、室温（２５℃）にて１．５２ｍｍφの純水の液滴を滴下することで接触角を測定し、接触角６０°未満を「◎」、６０〜７０°を「○」、７０〜８０°を「△」、８０°を超えると「×」とした。【００５４】
［超音波溶接性］
（１）銅箔を１００ｍｍ×１５０ｍｍの大きさに切り出し、３０枚重ねた。
（２）ブランソン社製のアクチュエータ（型番：Ｕｌｔｒａｗｅｌｄ  Ｌ２０Ｅ）にホーン（ピッチ０．８ｍｍ、高さ０．４ｍｍ）を取り付けた。アンビルは０．２ｍｍピッチを使用した。
（３）溶接条件は、圧力４０ｐｓｉ、振幅６０μｍ、振動数２０ｋＨｚ、溶接時間は０．１秒とした。
（４）上記条件で溶接した後、銅箔を１枚ずつ剥離したときに、２１枚以上の銅箔が溶接部分で破れた場合を「◎」、１１〜２０枚の銅箔が溶接部分で破れた場合を「○」、１〜１０枚の銅箔が溶接部分で破れた場合を「△」、一枚も銅箔が破れなかった場合を「×」とした。なお、銅箔を剥離する前に、ホーンに接触していた最表層の銅箔の溶接部分を実態顕微鏡にて２０倍で拡大観察し、クラックが発生していないことを確認してから剥離試験を実施した。【００５５】
［有機皮膜の厚み］
有機皮膜（混合層、又は、分子中に水酸基と線状エーテル結合とを有する水溶性有機化合物又はＢＴＡ単独で形成された層）の厚みは、アルゴンスパッタしながらＸＰＳ装置で銅箔の深さ方向について元素分析し、Ｏ及びＮを検出し、且つ、Ｃ検出量がバックグラウンドレベルよりも大きな深さ範囲（ＳｉＯ2換算）を有機皮膜厚みとし、任意の５カ所の平均値を有機皮膜厚みの平均値とした。
・装置：ＸＰＳ装置（アルバックファイ社、型式５６００ＭＣ）
・真空度：５．７×１０-7Ｐａ
・Ｘ線：単色ＡｌＫα、Ｘ線出力２１０Ｗ、入射角４５°、取り出し角４５°
・イオン線：イオン種Ａｒ+、加速電圧３ｋＶ、掃引面積３ｍｍ×３ｍｍ、スパッタリングレート２．３ｎｍ／ｍｉｎ（ＳｉＯ2換算）【００５６】
【表１】
2011055680.tif 000020
【００５７】
（評価結果）
実施例１−１〜１−１１は、ＢＴＡと分子中に水酸基と線状エーテル結合とを有する水溶性有機化合物との混合液で表面処理をしており、更に、分子中に水酸基と線状エーテル結合とを有する水溶性有機化合物との混合有機皮膜厚が１．０〜５．０ｎｍの範囲にある。このため、水濡れ性、防錆性及び溶接性の全てにおいて良好な特性を示している。
比較例１−１２は、表面処理未実施であり、表面に有機皮膜が存在せず、溶接性は良好で水濡れ性も悪くはないが、防錆性が悪く、水濡れ性、防錆性及び溶接性を同時に満足させることはできない。
比較例１−１３〜１−１５は、ＢＴＡのみで表面処理を行っており、処理液濃度が低いほど溶接性が良好で、処理液濃度が高いほど防錆性が良好である。しかしながら、いずれの濃度であっても水濡れ性が悪く、ＢＴＡのみでは、水濡れ性、防錆性及び溶接性を同時に満足させることができないことを示している。
比較例１−１６〜１−１８は、分子中に水酸基と線状エーテル結合とを有する水溶性有機化合物のみで表面処理を行っており、処理液濃度が低いほど溶接性が良好で、処理液濃度が高いほど水濡れ性が良好である。しかしながら、いずれの濃度であっても防錆性が悪く、分子中に水酸基と線状エーテル結合とを有する水溶性有機化合物のみでは、水濡れ性、防錆性及び溶接性を同時に満足させることができないことを示している。
また、比較例１−１９は、ＢＴＡのみで表面処理を行った後、分子中に水酸基と線状エーテル結合とを有する水溶性有機化合物で表面処理を行っており、ＢＴＡの防錆効果が低下している。
また、比較例１−２０は、分子中に水酸基と線状エーテル結合とを有する水溶性有機化合物のみで表面処理を行った後、ＢＴＡで表面処理を行っており、分子中に水酸基と線状エーテル結合とを有する水溶性有機化合物の水濡れ性改善効果が低下している。【００５８】
（実施例２）
以下の方法で表面処理した試料につき、実施例１に従い評価した。各種条件及び試験結果を後述の表２に示す。
［表面処理］
実施例１の通り製造した板厚１０μｍの圧延銅箔及び電解銅箔につき、表１に記載の濃度のアゾール系化合物及びエポキシ基を加水分解させたシランカップリング剤各単独の水溶液、及び、両者を混合した水溶液を準備し、これに３秒間浸漬した後、ドライヤーにて乾燥した。アゾール系化合物は、１，２，３−ベンゾトリアゾール（以下、ＢＴＡ）また、エポキシ基を加水分解させたシランカップリング剤として、下記一般式（Ｈ）の化合物を用いた。
【化１９】
2011055680.tif 000021
（式中、ＸはＣＨ2（ＯＨ）−ＣＨ（ＯＨ）−、Ｒ９は水酸基又は炭素数１〜５のアルキル基を示し、Ｒ１０は酸素を含んでいてもよい炭素数１〜１０のアルキル基を示す。）【００５９】
【表２】
2011055680.tif 000022
【００６０】
（評価結果）
実施例２−１〜２−１１は、ＢＴＡとエポキシ基を加水分解させたシランカップリング剤との混合液で表面処理をしており、更に、エポキシ基を加水分解させたシランカップリング剤との混合有機皮膜厚が１．０〜５．０ｎｍの範囲にある。このため、水濡れ性、防錆性及び溶接性の全てにおいて良好な特性を示している。
比較例２−１２は、表面処理未実施であり、表面に有機皮膜が存在せず、溶接性は良好で水濡れ性も悪くはないが、防錆性が悪く、水濡れ性、防錆性及び溶接性を同時に満足させることはできない。
比較例２−１３〜２−１５は、ＢＴＡのみで表面処理を行っており、処理液濃度が低いほど溶接性が良好で、処理液濃度が高いほど防錆性が良好である。しかしながら、いずれの濃度であっても水濡れ性が悪く、ＢＴＡのみでは、水濡れ性、防錆性及び溶接性を同時に満足させることができないことを示している。
比較例２−１６〜２−１８は、エポキシ基を加水分解させたシランカップリング剤のみで表面処理を行っており、処理液濃度が低いほど溶接性が良好で、処理液濃度が高いほど水濡れ性が良好である。しかしながら、いずれの濃度であっても防錆性が悪く、エポキシ基を加水分解させたシランカップリング剤のみでは、水濡れ性、防錆性及び溶接性を同時に満足させることができないことを示している。
また、比較例２−１９は、ＢＴＡのみで表面処理を行った後、エポキシ基を加水分解させたシランカップリング剤で表面処理を行っており、ＢＴＡの防錆効果が低下している。
また、比較例２−２０は、エポキシ基を加水分解させたシランカップリング剤のみで表面処理を行った後、ＢＴＡで表面処理を行っており、エポキシ基を加水分解させたシランカップリング剤の水濡れ性改善効果が低下している。【００６１】
（実施例３）
以下の方法で表面処理した試料につき、実施例１に従い評価した。各種条件及び試験結果を後述の表３に示す。
［表面処理］
実施例１の通り製造した板厚１０μｍの圧延銅箔及び電解銅箔につき、表３に記載の濃度のアゾール系化合物及び分子中に水酸基と線状エーテル結合とを有する水溶性有機化合物にイミダゾール基を付加した化合物各単独の水溶液、及び、両者を混合した水溶液を準備し、これに３秒間浸漬した後、ドライヤーにて乾燥した。アゾール系化合物は、１，２，３−ベンゾトリアゾール（以下、ＢＴＡ）また、分子中に水酸基と線状エーテル結合とを有する水溶性有機化合物は、下記反応式（７）に示すとおり、ナガセケムテックス社製の「デナコールＥＸ−５２１」のエポキシ基にイミダゾールを付加反応させたものを用いた。
【化２０】
2011055680.tif 000023
（式中、Ｒ１１はイミダゾール基であり、ｎ≒３である。）【００６２】
【表３】
2011055680.tif 000024
【００６３】
（評価結果）
実施例３−１〜３−１１は、ＢＴＡと分子中に水酸基と線状エーテル結合とを有する水溶性有機化合物にイミダゾール基を付加した化合物との混合液で表面処理をしており、更に、分子中に水酸基と線状エーテル結合とを有する水溶性有機化合物にイミダゾール基を付加した化合物との混合有機皮膜厚が１．０〜５．０ｎｍの範囲にある。このため、水濡れ性、防錆性及び溶接性の全てにおいて良好な特性を示している。
比較例３−１２は、表面処理未実施であり、表面に有機皮膜が存在せず、溶接性は良好で水濡れ性も悪くはないが、防錆性が悪く、水濡れ性、防錆性及び溶接性を同時に満足させることはできない。
比較例３−１３〜３−１５は、ＢＴＡのみで表面処理を行っており、処理液濃度が低いほど溶接性が良好で、処理液濃度が高いほど防錆性が良好である。しかしながら、いずれの濃度であっても水濡れ性が悪く、ＢＴＡのみでは、水濡れ性、防錆性及び溶接性を同時に満足させることができないことを示している。
比較例３−１６〜３−１８は、分子中に水酸基と線状エーテル結合とを有する水溶性有機化合物にイミダゾール基を付加した化合物のみで表面処理を行っており、処理液濃度が低いほど溶接性が良好で、処理液濃度が高いほど水濡れ性が良好である。しかしながら、いずれの濃度であっても防錆性が悪く、分子中に水酸基と線状エーテル結合を有する水溶性有機化合物にイミダゾール基を付加した化合物のみでは、水濡れ性、防錆性及び溶接性を同時に満足させることができないことを示している。
また、比較例３−１９は、ＢＴＡのみで表面処理を行った後、分子中に水酸基と線状エーテル結合とを有する水溶性有機化合物にイミダゾール基を付加した化合物で表面処理を行っており、ＢＴＡの防錆効果が低下している。
また、比較例３−２０は、分子中に水酸基と線状エーテル結合とを有する水溶性有機化合物にイミダゾール基を付加した化合物のみで表面処理を行った後、ＢＴＡで表面処理を行っており、分子中に水酸基と線状エーテル結合を有する水溶性有機化合物にイミダゾール基を付加した化合物の水濡れ性改善効果が低下している。【００６４】
（実施例４）
以下の方法で表面処理した試料につき、実施例１で記載の方法又は以下の方法で評価した。各種条件及び試験結果を後述の表４に示す。【００６５】
［圧延銅箔の製造］
無酸素銅に各種元素を添加し、厚さ２００ｍｍ、幅６００ｍｍの銅合金インゴットを製造し、熱間圧延により１０ｍｍまで圧延した。
次に、焼鈍と冷間圧延を繰り返し、最後に冷間圧延で、ワークロール径６０ｍｍ、ワークロール表面粗さＲａを０．０３μｍとし、最終パスの圧延速度４００ｍ／分、加工度２０％として厚さ６〜２０μｍに仕上げた。圧延油の粘度は９．０ｃＳｔ（２５℃）であった。得られた圧延銅箔はＲａが０．１１μｍであった。【００６６】
［表面処理］
上記の通り製造した板厚６〜２０μｍの圧延銅箔につき、表４に記載の濃度のアゾール系化合物及び分子中に水酸基と線状エーテル結合とを有する水溶性有機化合物各単独の水溶液、及び、両者を混合した水溶液を準備し、これに５秒間浸漬した後、ドライヤーにて乾燥した。アゾール系化合物は、１，２，３−ベンゾトリアゾール（以下、ＢＴＡ）を、また、分子中に水酸基と線状エーテル結合とを有する水溶性有機化合物は、ナガセケムテックス社製の「デナコールＥＸ−５２１」のエポキシ基を開環させて水酸基を付加したものを用いた。【００６７】
［超音波溶接性］
（１）銅箔を１００ｍｍ×１５０ｍｍの大きさに切り出し、板厚６μｍでは５０枚、板厚１０μｍでは３０枚、板厚２０μｍでは１５枚重ねた。
（２）ブランソン社製のアクチュエータ（型番：Ｕｌｔｒａｗｅｌｄ  Ｌ２０Ｅ）にホーン（ピッチ０．８ｍｍ、高さ０．４ｍｍ）を取り付けた。アンビルは０．２ｍｍピッチを使用した。
（３）溶接条件は、圧力４０ｐｓｉ、振幅６０μｍ、振動数２０ｋＨｚ、溶接時間は０．１秒とした。
（４）上記条件で溶接した後、銅箔を１枚ずつ剥離したときに、板厚６μｍでは３５枚以上、板厚１０μｍでは２１枚以上、板厚２０μｍでは１１枚以上の銅箔が溶接部分で破れた場合を「◎」、板厚６μｍでは１８〜３４枚、板厚１０μｍでは１１〜２０枚、板厚２０μｍでは６〜１０枚の銅箔が溶接部分で破れた場合を「○」、板厚６μｍでは１〜１７枚、板厚１０μｍでは１〜１０枚、板厚２０μｍでは１〜５枚の銅箔が溶接部分で破れた場合を「△」、一枚も銅箔が破れなかった場合を「×」とした。なお、銅箔を剥離する前に、ホーンに接触していた最表層の銅箔の溶接部分を実態顕微鏡にて２０倍で拡大観察し、クラックが発生していないことを確認してから剥離試験を実施した。【００６８】
［その他の評価］
水濡れ性、防錆性及び有機皮膜の厚みは、実施例１に記載の方法で評価した。【００６９】
【表４】
2011055680.tif 000025
【００７０】
（評価結果）
実施例４−１〜４−９は、ＢＴＡと分子中に水酸基と線状エーテル結合とを有する水溶性有機化合物との混合液で表面処理をしており、更に、分子中に水酸基と線状エーテル結合とを有する水溶性有機化合物との混合有機皮膜厚が１．０〜５．０ｎｍの範囲にある。このため、各種銅合金においても、水濡れ性、防錆性及び溶接性の全てにおいて良好な特性を示している。比較例４−１０は、ＢＴＡのみで表面処理を行った後、分子中に水酸基と線状エーテル結合とを有する水溶性有機化合物で表面処理を行っており、ＢＴＡの防錆効果が低下している。比較例４−１１は、分子中に水酸基と線状エーテル結合とを有する水溶性有機化合物のみで表面処理を行った後、ＢＴＡで表面処理を行っており、分子中に水酸基と線状エーテル結合とを有する水溶性有機化合物の水濡れ性改善効果が低下している。
【図１】
2011055680.tif 000031
【図２】
2011055680.tif 000032
【図３】
2011055680.tif 000033
【国際調査報告】
2011055680.tif 000034
2011055680.tif 000035
2011055680.tif 000036
2011055680.tif 000037